"ポリカーボネート樹脂A100重量部、硫酸二価金属塩B0.01~5.0重量部、有機金属塩化合物C0.1~1.0重量部、繊維形成型の含フッ素ポリマーD0.01~1.5重量部および無機充填材E2.0~12.0重量部からなる難燃性ポリカーボネート樹脂組成物。硫酸二価金属塩Bが、硫酸バリウムである請求項1に記載の難燃性ポリカーボネート樹脂組成物。硫酸二価金属塩Bの配合量が、ポリカーボネート樹脂A100重量部あたり0.1~1.0重量部であることを特徴とする請求項1に記載の難燃性ポリカーボネート樹脂組成物。有機金属塩化合物Cが、4-メチル-N-4-メチルフェニルスルフォニル-ベンゼンスルフォンアミドのカリウム塩、ジフェニルスルホン-3-スルホン酸カリウム、ジフェニルスルホン-3-3-ジスルホン酸カリウム、パラトルエンスルホン酸ナトリウム、パーフルオロブタンスルホン酸カリウム塩の群から選択される1種もしくは2種以上の化合物であることを特徴とする請求項1に記載の難燃性ポリカーボネート樹脂組成物。無機充填材Eが、タルクであることを特徴とする請求項1に記載の難燃性ポリカーボネート樹脂組成物。無機充填材Eの配合量が、ポリカーボネート樹脂A100重量部あたり6.0~8.0重量部であることを特徴とする請求項1に記載の難燃性ポリカーボネート樹脂組成物。本発明の課題は、厚みが0.4mm程度の非常に薄いフィルム等の成形品であっても高度な難燃性を有し、かつ臭素や塩素系化合物及びリン系化合物を含有させることなく、これを達成することにある。本発明者らは、かかる課題に鑑み鋭意研究を行った結果、硫酸二価金属塩と有機金属塩化合物により難燃化されたポリカーボネート樹脂に繊維形成型の含フッ素ポリマーおよび無機充填材を特定量配合することで、臭素や塩素系化合物またはリン系化合物からなる難燃剤を使用することなく、高度な難燃性を有する難燃性ポリカーボネート樹脂が得られることを見出し、本発明を完成するに至った。すなわち、本発明は、ポリカーボネート樹脂A100重量部、硫酸二価金属塩B0.01~5.0重量部、有機金属塩化合物C0.1~1.0重量部、繊維形成型の含フッ素ポリマーD0.01~1.5重量部および無機充填材E2.0~12.0重量部からなる難燃性ポリカーボネート樹脂組成物を提供するものである。本発明の難燃性ポリカーボネート樹脂組成物は、厚み0.4mm程度の薄いフィルムに加工されても難燃性に優れ、かつ臭素、塩素系化合物を含有する従来の難燃剤を使用しないため燃焼時に臭素、塩素を含むガスの発生の懸念もなく、環境調和性の面からも極めて優れている。そのため、電気絶縁性フィルムなどの用途に好適に使用できることから産業上の利用価値は極めて高いものである。本発明にて使用されるポリカーボネート樹脂Aとは、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体であり、代表的なものとしては、22-ビス4-ヒドロキシフェニルプロパン通称ビスフェノールAから製造されたポリカーボネート樹脂が挙げられる。上記ジヒドロキシジアリール化合物としては、ビスフェノールAの他に、ビス4-ヒドロキシフェニルメタン、1,1-ビス4-ヒドロキシフェニルエタン、2,2-ビス4-ヒドロキシフェニルブタン、2,2-ビス4-ヒドロキシフェニルオクタン、ビス4-ヒドロキシフェニルフェニルメタン、2,2-ビス4-ヒドロキシフェニル-3-メチルフェニルプロパン、1,1-ビス4-ヒドロキシ-3-第三ブチルフェニルプロパン、2,2-ビス4-ヒドロキシ-3-ブロモフェニルプロパン、2,2-ビス4-ヒドロキシ-3,5-ジブロモフェニルプロパン、2,2-ビス4-ヒドロキシ-3,5-ジクロロフェニルプロパンのようなビスヒドロキシアリールアルカン類、1,1-ビス4-ヒドロキシフェニルシクロペンタン、1,1-ビス4-ヒドロキシフェニルシクロヘキサンのようなビスヒドロキシアリールシクロアルカン類、4,4′-ジヒドロキシジフェニルエーテル、4,4′-ジヒドロキシ-3,3′-ジメチルジフェニルエーテルのようなジヒドロキシジアリールエーテル類、4,4′-ジヒドロキシジフェニルスルフィドのようなジヒドロキシジアリールスルフィド類、4,4′-ジヒドロキシジフェニルスルホキシド、4,4′-ジヒドロキシ-3,3′-ジメチルジフェニルスルホキシドのようなジヒドロキシジアリールスルホキシド類、4,4′-ジヒドロキシジフェニルスルホン、4,4′-ジヒドロキシ-3,3′-ジメチルジフェニルスルホンのようなジヒドロキシジアリールスルホン類等が挙げられる。これらは単独または2種類以上混合して使用されるが、これらの他に、ピペラジン、ジピペリジルハイドロキノン、レゾルシン、4,4′-ジヒドロキシジフェニル等を混合して使用してもよい。さらに、上記のジヒドロキシアリール化合物と以下に示すような3価以上のフェノール化合物を混合使用してもよい。3価以上のフェノールとしてはフロログルシン、4,6-ジメチル-2,4,6-トリ-4-ヒドロキシフェニル-ヘプテン、2,4,6-ジメチル-2,4,6-トリ-4-ヒドロキシフェニル-ヘプタン、1,3,5-トリ-4-ヒドロキシフェニル-ベンゾール、1,1,1-トリ-4-ヒドロキシフェニル-エタンおよび2,2-ビス-4,4-4,4′-ジヒドロキシジフェニル-シクロヘキシル-プロパンなどが挙げられる。ポリカーボネート樹脂Aの粘度平均分子量は、特に制限はないが、成形加工性、強度の面より通常18000~32000、より好ましくは20000~30000、さらに好ましくは22000~28000の範囲である。また、かかるポリカーボネート樹脂を製造するに際し、分子量調整剤、触媒等を必要に応じて使用することができる。本発明にて使用される硫酸二価金属塩Bとは、硫酸バリウム、硫酸カルシウム、硫酸ストロンチウム等が挙げられ、これらは単独で使用または二種以上を併用してもよい。なかでも、硫酸バリウムが好適に使用できる。硫酸二価金属塩Bの配合量は、ポリカーボネート樹脂A100重量部に対し、0.01~5.0重量部である。配合量が0.01重量部未満であると難燃性に劣り、配合量が5.0重量部を越えると衝撃強度や成形加工性が悪化するので好ましくない。より好ましくは0.05~2.0重量部、更に好ましくは0.1~1.0重量部である。本発明にて使用される有機金属塩化合物Cとしては、芳香族スルホン酸の金属塩、パーフルオロアルカンスルホン酸の金属塩があげられる。金属の種類としては、アルカリ金属、アルカリ土類金属等が挙げられる。好適には、4-メチル-N-4-メチルフェニルスルフォニル-ベンゼンスルフォンアミドのカリウム塩、ジフェニルスルホン-3-スルホン酸カリウム、ジフェニルスルホン-3-3-ジスルホン酸カリウム、パラトルエンスルホン酸ナトリウム、パーフルオロブタンスルホン酸カリウム塩等が使用出来る。有機金属塩化合物Cの配合量は、ポリカーボネート樹脂A100重量部に対し、0.1~1.0重量部である。配合量が0.1重量部未満では、難燃性が低下するので好ましくない。また、1.0重量部を越えると、難燃性の低下や機械的強度が低下するといった問題が発生するので好ましくない。好ましくは0.15~0.8重量部、より好ましくは0.2~0.6重量部である。本発明にて使用される、繊維形成型の含フッ素ポリマーDとしては、ポリカーボネート樹脂A中で繊維構造フィブリル状構造を形成するものがよく、ポリテトラフルオロエチレン、テトラフルオロエチレン系共重合体例えば、テトラフルオロエチレン/ヘキサフルオロプロピレン共重合体、等、米国特許第4379910号に示される様な部分フッ素化ポリマー、フッ素化ジフェノールから製造されるポリカーボネート等が挙げられる。とりわけ、分子量1000000以上で二次粒子径100μm以上のフィブリル形成能を有するポリテトラフルオロエチレンが好適に使用される。繊維形成型の含フッ素ポリマーDの配合量は、ポリカーボネート樹脂A100重量部に対し、0.01~1.5重量部である。配合量が0.01重量部未満では、燃焼時のドリッピング防止効果に劣るので好ましくない。また1.5重量部を越えると造粒が困難となる事から安定生産に支障をきたすので好ましくない。この配合量は、好ましくは、0.02~1.0重量部、より好ましくは0.05~0.5重量部の範囲である。この範囲では、難燃性、成形性のバランスが一層良好になる。本発明にて用いられる無機充填材Eとしては、タルクおよびマイカ等が挙げられる。無機充填材Eは、その平均粒径が5~300μmであって、かつ、そのアスペクト比が20~500であるものが好適に使用できる。とりわけ、微粉状のタルクが好適に使用できる。無機充填材Eの配合量は、ポリカーボネート樹脂A100重量部あたり、2.0~12.0重量部である。配合量が2.0重量部未満の場合には薄肉成形品の燃焼時の形状保持性が低下し、難燃性が悪化するので好ましくない。また、12.0重量部を超えると造粒時にポリカーボネート樹脂Aの分子量低下を引き起こし、安定生産に支障をきたしたり、得られた成形品の外観が悪化するので好ましくない。この配合量は、好ましくは4~10重量部、より好ましくは6~8重量部の範囲である。この範囲では、造粒加工性、難燃性、成形性のバランスが一層良好となる。さらに、本発明の効果を損なわない範囲で、各種の熱安定剤、酸化防止剤リン系やフェノール系酸化防止剤、紫外線吸収剤、着色剤、蛍光増白剤、離型剤、軟化材、帯電防止剤、展着剤エポキシ大豆油、流動パラフィン等、酸性物質等の添加剤、衝撃性改良材、他のポリマーを配合してもよい。なかでも、本発明の難燃性ポリカーボネート樹脂組成物にリン酸、ホウ酸等の酸性物質を配合すると、当該組成物から得られた成形品の外観が向上するので好ましい。酸性物質としてはリン酸が好適に使用できる。酸性物質の配合量としては、ポリカーボネート樹脂A100重量部当たり、0.001~0.1重量部の範囲が好ましい。本発明の各種配合成分A、B、C、DおよびEの混合順番や混合方法には特に制限はなく、公知の混合機、例えばタンブラー、リボンブレンダー等による混合が可能であって、その混合物を通常の一軸または二軸押出機により容易に溶融混練することができる。以下に本発明を実施例により具体的に説明するが、本発明はそれら実施例に制限されるものではない。尚、特に断りの無い限り、部は重量基準に基づく。表2~5に示す配合成分、配合量に基づき、タンブラーを用いて各種配合成分を混合し、37mm径の二軸押出機神戸製鋼社製KTX-37を用いて、シリンダー温度240°Cにて溶融混練し、各種ペレットを得た。使用した配合成分は、それぞれ次のとおりである。ポリカーボネート樹脂A:住友ダウ社製カリバー200-3ビスフェノールAとホスゲンから合成されたポリカーボネート樹脂、粘度平均分子量28000、以下PCと略記硫酸二価金属塩B:硫酸バリウム堺化学工業社製B55、一次粒子径0.66μm有機金属塩化合物C:バイエル社製バイオウエットC-4パーフルオロブタンスルホン酸カリウム、以下金属塩と略記繊維形成型の含フッ素ポリマーD:ダイキン社製ポリフロンFA-500ポリテトラフルオロエチレン、以下PTFEと略記無機充填材E:微粉状タルク富士タルク工業社製PKP-53、以下タルクと略記試験方法は以下のとおりである。フィルムの作成得られた各種樹脂組成物のペレットを、押出シート成形機田辺プラスチックス製単軸40mmシート押出機を用いて、スクリュウ回転数180rpm、溶融温度280°Cの条件にて幅300mm、厚み0.40mmのフィルムを作成した。難燃性試験片の作成得られた厚み0.4mmのフィルムを用いて、UL94V試験片として幅13.0mm、長さ125mm、厚み0.4mmの試験片を作成した。難燃性得られた難燃性試験片を温度23°C、湿度50の恒温室の中で72時間放置し、アンダーライターズラボラトリーズが定めているUL94試験機器の部品用プラスチック材料の燃焼性試験に準拠して難燃性の評価を行った。UL94によるV試験のクラスをそれぞれ表1に示す。また、評価の基準として、0.4mm厚みにおけるV試験でV-0を合格とした。V試験:幅13.0mm、長さ125mm、厚み0.4mm試験片を用いて、着火時間は1試験片で2回、各10秒間行った。残炎時間とは、着火源を遠ざけた後の試験片が、有炎燃焼を続ける時間の長さであり、ドリップによる綿の着火とは、試験片の下端から約300mm下にある標識用の綿が、試験片からの滴下ドリップ物によって着火されるかどうかによって決定される。外観の評価得られたフィルムについて、それぞれ外観を目視にて観察した。フィルムの外観は、次の判断基準で評価した。良好:◎表面に発泡、ダイライン、筋状のマークが無い。普通:○表面に発泡、ダイライン、筋状のマークが少し発生。劣る:×表面に発泡、ダイライン、筋状のマークが著しく発生。外観は、上記の良好から普通を合格とした。それぞれの評価結果を表2~5に示した。NRはどの難燃クラスにも属さないものを表す。NRはどの難燃クラスにも属さないものを表す。実施例1~8に示すように、本発明の要件を全て満足する場合は、高度な難燃性をはじめとする必要な性能は全て要求されるレベルを満足している。一方、比較例1~8に示すように、本発明の要件を満続しない場合においては、それぞれ何らかの欠点を有していた。比較例1は、硫酸バリウムの配合量が規定範囲の下限よりさらに少ないため、難燃性が不合格となった。比較例2は、硫酸バリウムの配合量が規定範囲の上限を超えている場合であるが、難燃性および外観が不合格となった。比較例3は、金属塩が規定範囲の下限よりさらに少ないため、難燃性が不合格となった。比較例4は、金属塩が規定範囲の上限を超えている場合であり、難燃性が不合格となった。比較例5は、PTFEの配合量が規定範囲の下限よりさらに少ないため、難燃性が不合格となった。比較例6は、PTFEの配合量が規定範囲の上限を超えている場合であるが、難燃性および外観が不合格となった。比較例7は、タルクの配合量が規定範囲の下限よりさらに少ないため、やはり難燃性が不合格となった。比較例8は、タルクの配合量が規定範囲の上限を超えている場合であるが、外観が不合格となった。"